(57)【要約】【課題】金属製の資材の表面に取り扱いが容易な木目模様を容易に形成できる塗布方法を提供する。【解決手段】見せようする木の色の第１の塗料を資材本体１の表面１ａに面状に塗布して第１の塗料層３を形成する。木目模様の目の色の希釈した第２の塗料を使い古しの粗密を有する刷毛に吸い込ませる。第２の塗料を吸い込んだ刷毛を第１の塗料層３の表面３ａに対して並行に移動させながら、この第１の塗料層３の表面３ａに第２の塗料を塗布して、木材の縦目模様である第２の塗料層４を形成する。資材本体１の表面１ａへの木目模様の形成を容易にできる。資材本体１の表面１ａに形成した木目模様が剥がれても、この木目模様が剥がれた部分に塗料を塗布するだけで補修できる。【選択図】        図１
2004223324.tif 000002
【特許請求の範囲】
【請求項１】
被塗布部材の表面に木目模様の基調となる色の第１の塗料を塗布し、
この第１の塗料が塗布された前記被塗布部材の表面に、前記第１の塗料とは異なる色であり、かつこの第１の塗料よりも溶剤で希釈された第２の塗料を、粗密を有する塗布手段で塗布して、前記第１の塗料が塗布された前記被塗布部材の表面に木目模様を形成する
ことを特徴とする塗布方法。
【請求項２】
塗布手段は、毛先が粗密な刷毛であることを特徴とする請求項１記載の塗布方法。
【請求項３】
第１の塗料および第２の塗料のそれぞれが塗布された被塗布部材の表面に、前記第１の塗料とは異なる色に着色された略透明な第３の塗料を塗布することを特徴とする請求項１または２記載の塗布方法。
【請求項４】
被塗布部材の表面に塗布した第２の塗料が乾燥する前に、前記被塗布部材の表面に前記第２の塗料を滴下して、前記被塗布部材の表面に木の節目模様を形成することを特徴とする請求項１ないし３いずれか記載の塗布方法。
【請求項５】
被塗布部材と、
この被塗布部材の表面に木目模様の基調となる色の第１の塗料が塗布されて形成された第１の塗料層と、
この第１の塗料とは異なる色であり、かつこの第１の塗料よりも溶剤で希釈された第２の塗料が、粗密を有する塗布手段にて前記第１の塗料層の表面に塗布されて形成され、前記第１の塗料層の表面に木目模様を形成させた第２の塗料層とを具備したことを特徴とした資材。
【請求項６】
塗布手段は、毛先が粗密な刷毛であることを特徴とした請求項５記載の資材。
【請求項７】
第１の塗料層および第２の塗料層が形成された被塗布部材の表面に、前記第１の塗料とは異なる色に着色された略透明な第３の塗料が塗布されて形成された第３の塗料層を具備したことを特徴とした請求項５または６記載の資材。
【請求項８】
第２の塗料層は、第１の塗料層の表面に塗布した第２の塗料が乾燥する前に、前記第１の塗料層の表面に前記第２の塗料が滴下されて、前記第１の塗料層の表面に木の節目模様を形成させる
ことを特徴とした請求項５ないし７いずれか記載の資材。
【発明の詳細な説明】
【０００１】
【発明の属する技術分野】
本発明は、被塗布部材の表面に塗料を塗布して木目模様を形成させる塗布方法および資材に関する。
【０００２】
【従来の技術】
近年問題となっている熱帯雨林における森林資源の激減は、ＣＯ２問題まで発展している。また、木材資源の貴重さは、社会問題となっており、木材資源を大切にする必要もある。
【０００３】
そして、従来、このような問題を解決するための手段として、金属あるいは樹脂などの硬質な表面に、木材の表面である木目模様がプリントされた木目模様フィルムを貼り付けて、これら金属あるいは樹脂を木材に見せている（例えば、特許文献１参照。）。
【０００４】
さらに、わが国においては、元来木造住宅が住居の主流である関係上、住宅においては、内装および外装ともに木材、もしくは、木材に似せたフイルムを貼った資材が多用されている。
【０００５】
【特許文献１】
特開２００１−３１０４３７号公報（第３−１１頁、図７）
【０００６】
【発明が解決しようとする課題】
しかしながら、上記木目模様フィルムは製造が容易ではなく、この木目模様フィルムを金属あるいは樹脂の表面に貼り付けて、これら金属あるいは樹脂を木材に見せた場合には、これら金属あるいは樹脂から木目模様フィルムの一部が剥がれた際に、この木目模様フィルム全部を張り替えなければならない。
【０００７】
すなわち、木目模様フィルムの一部が剥がれた際に、この木目模様フィルムの一部のみを張り替えようとした場合には、張り替えようとする部分の木目模様フィルムの柄を、予め貼り付けられた木目模様フィルムの柄に合わせなければならない。また、木目模様フィルムの一部が剥がれた部分は、この木目模様フィルム自体の厚みにより周囲より窪んでしまうので、この木目模様フィルムが剥がれた部分に塗料を塗布しても、目立たないようにすることが容易ではないので、取り扱いが容易ではないという問題を有している。
【０００８】
本発明は、このような点に鑑みなされたもので、被塗布部材の表面に取り扱いが容易な木目模様を容易に形成できる塗布方法および建材を提供することを目的とする。
【０００９】
【課題を解決するための手段】
請求項１記載の塗布方法は、被塗布部材の表面に木目模様の基調となる色の第１の塗料を塗布し、この第１の塗料が塗布された前記被塗布部材の表面に、前記第１の塗料とは異なる色であり、かつこの第１の塗料よりも溶剤で希釈された第２の塗料を、粗密を有する塗布手段で塗布して、前記第１の塗料が塗布された前記被塗布部材の表面に木目模様を形成するものである。
【００１０】
そして、被塗布部材の表面に木目模様の基調となる色の第１の塗料を塗布し、この第１の塗料とは異なる色であり、かつこの第１の塗料よりも溶剤で希釈された第２の塗料を、第１の塗料が塗布された被塗布部材の表面に粗密を有する塗布手段で塗布するだけで、この被塗布部材の表面に塗布された第１の塗料の上に木目模様が形成されるので、この被塗布部材の表面への木目模様の形成を容易にできる。
【００１１】
請求項２記載の塗布方法は、請求項１記載の塗布方法において、塗布手段は、毛先が粗密な刷毛であるものである。
【００１２】
そして、塗布手段を毛先が粗密な刷毛とすることにより、第１の塗料が塗布された被塗布部材の表面への第２の塗料の塗布を容易にできる。
【００１３】
請求項３記載の塗布方法は、請求項１または２記載の塗布方法において、第１の塗料および第２の塗料のそれぞれが塗布された被塗布部材の表面に、前記第１の塗料とは異なる色に着色された略透明な第３の塗料を塗布するものである。
【００１４】
そして、第１の塗料および第２の塗料のそれぞれが塗布された被塗布部材の表面に、第１の塗料とは異なる色に着色された略透明な第３の塗料を塗布することにより、この被塗布部材の表面に形成された木目模様が、より自然の木目調になる。
【００１５】
請求項４記載の塗布方法は、請求項１ないし３いずれか記載の塗布方法において、被塗布部材の表面に塗布した第２の塗料が乾燥する前に、前記被塗布部材の表面に前記第２の塗料を滴下して、前記被塗布部材の表面に木の節目模様を形成するものである。
【００１６】
そして、被塗布部材の表面に塗布した第２の塗料が乾燥する前に、被塗布部材の表面に第２の塗料を滴下することにより、被塗布部材の表面に木の節目模様が形成されるので、この被塗布部材の表面への木の節目模様の形成を容易にできる。
【００１７】
請求項５記載の資材は、被塗布部材と、この被塗布部材の表面に木目模様の基調となる色の第１の塗料が塗布されて形成された第１の塗料層と、この第１の塗料とは異なる色であり、かつこの第１の塗料よりも溶剤で希釈された第２の塗料が、粗密を有する塗布手段にて前記第１の塗料層の表面に塗布されて形成され、前記第１の塗料層の表面に木目模様を形成させた第２の塗料層とを具備したものである。
【００１８】
そして、被塗布部材の表面に木目模様の基調となる色の第１の塗料を塗布して第１の塗料層を形成するとともに、この第１の塗料とは異なる色であり、かつこの第１の塗料よりも溶剤で希釈された第２の塗料を、粗密を有する塗布手段で第１の塗料層の表面に塗布するだけで、この第１の塗料層上に木目模様が形成された第２の塗料層が形成されるので、この被塗布部材の表面への木目模様の形成を容易にできる。
【００１９】
請求項６記載の資材は、請求項５記載の資材において、塗布手段は、毛先が粗密な刷毛であるものである。
【００２０】
そして、塗布手段を毛先が粗密な刷毛とすることにより、被塗布部材の表面に形成された第１の塗料層の表面への第２の塗料の塗布を容易にできる。
【００２１】
請求項７記載の資材は、請求項５または６記載の資材において、第１の塗料層および第２の塗料層が形成された被塗布部材の表面に、前記第１の塗料とは異なる色に着色された略透明な第３の塗料が塗布されて形成された第３の塗料層を具備したものである。
【００２２】
そして、第１の塗料層および第２の塗料層が形成された被塗布部材の表面に、第１の塗料とは異なる色に着色された略透明な第３の塗料を塗布して第３の塗料層を形成することにより、この被塗布部材の表面に形成された木目模様が、より自然の木目調になる。
【００２３】
請求項８記載の資材は、請求項５ないし７いずれか記載の資材において、第２の塗料層は、第１の塗料層の表面に塗布した第２の塗料が乾燥する前に、前記第１の塗料層の表面に前記第２の塗料が滴下されて、前記第１の塗料層の表面に木の節目模様を形成させるものである。
【００２４】
そして、被塗布部材の表面に形成された第１の塗料層の表面に塗布した第２の塗料が乾燥する前に、この第１の塗料層の表面に第２の塗料を滴下することにより、この第１の塗料層の表面に木の節目模様が形成されるので、被塗布部材の表面への木の節目模様の形成を容易にできる。
【００２５】
【発明の実施の形態】
以下、本発明の塗布方法により製造された資材の一実施の形態の構成を図１ないし図８を参照して説明する。
【００２６】
図１ないし図８において、１は被塗布部材としての資材本体で、この資材本体１は、例えば断面が矩形あるいは正方形状である細長筒状に形成されている。また、この資材本体１は、金属製であり、建物に用いられる建材や、家具などに用いられる資材などとしての鉄骨である。さらに、この資材本体１は、硬質な表面１ａを有している。
【００２７】
そして、図１および図３ないし図５に示すように、この資材本体１の各表面１ａのそれぞれの全体には、プライマと呼ばれる下地剤が面状に塗布されて乾燥されて下地面としての下地層２が形成されている。この下地層２は、この下地層２の表面２ａに塗布される塗料を資材本体１の表面１ａにしっかりと定着させて固定させるために設けられている。
【００２８】
また、この下地層２の各表面２ａには、図１、図４および図５に示すように、木目模様の基調となる色の第１の塗料がエアーガンを使用して面状に塗布されて第１の塗料層３が形成されている。ここで、第１の塗料層３として塗布される第１の塗料は、見せようする目的の木の色を考慮した色の顔料および染料の少なくともいずれか一方を下地剤に加えたものである。具体的に、この第１の塗料に用いられている顔料は、資材本体１の表面１ａを白木のような木材に見せようとする場合には白に近い色のものとされ、また、この資材本体１の表面１ａを黒檀などの色の濃い木材に見せようとする場合には、茶色あるいはこげ茶色のような茶褐色のものとされる。
【００２９】
さらに、この第１の塗料層３の各表面３ａのそれぞれには、図１、図５および図６ないし図８に示すように、この第１の塗料層３の表面３ａに木目模様が形成されるように第２の塗料が複数の線状に塗布されて第２の塗料層４が形成されている。ここで、この第２の塗料層４として塗布される第２の塗料は、粗密を有する塗布手段としての刷毛１１によって第１の塗料層３の表面３ａ上に木目模様が形成されるように塗布されている。
【００３０】
また、この第２の塗料には、顔料および染料の少なくともいずれか一方が用いられており、これら顔料および染料の少なくともいずれか一方は、第１の塗料とは異なる色、すなわち木目模様の目の色を考慮した色のものである。さらに、この第２の塗料は、第１の塗料よりも溶剤が多量に加えられて希釈されている。具体的に、この第２の塗料は、一般的にエアーガンを使用して塗布する際の、顔料に対して溶剤が２０％程度加えられた塗料よりも、顔料および染料の少なくともいずれか一方に溶剤が１００倍以上２０００倍以下、より好ましくは１０００倍程度加えられて希釈されている。また、この第２の塗料を塗布する際に用いられる刷毛１１は、毛先１２の粗密が余りない新品のものよりも、使い古して毛先１２が散けて、この毛先１２に粗密ができた程度のもの方が、第１の塗料層３の表面３ａにより木材の木目模様を描くことができるので好ましい。
【００３１】
ここで、第２の塗料層４は、第１の塗料層３の表面３ａに対して刷毛１１の毛先１２を並行に位置させて、この刷毛１１の毛先１２を並行に移動させながらこの第１の塗料層３に第２の塗料を塗布することにより、図６に示すように、第１の塗料層３の表面３ａに木材の縦目模様を形成させる。
【００３２】
また、この第２の塗料層４は、図７に示すように、第１の塗料層３の表面３ａに対して刷毛１１の毛先１２を並行に位置させて、この刷毛１１の毛先１２を徐々に第１の塗料層３から遠ざけながらこの第１の塗料層３に第２の塗料を塗布することにより、この第１の塗料層３の表面３ａに木材を斜めに切断した際に見られる木目模様を形成させる。
【００３３】
さらに、この第２の塗料層３は、図８に示すように、第１の塗料層３の表面３ａに塗布した第２の塗料が乾燥する前に、この第１の塗料層３の表面に刷毛１１の毛先１２などから第２の塗料を垂らすことにより、この第２の塗料が有する表面張力によって、この第１の塗料層３の表面３ａに木材の節目模様を形成させる。
【００３４】
そして、第１の塗料層３および第２の塗料層４が形成された資材本体１の表面４ａ全体には、図１に示すように、透明あるいは半透明などを含む略透明なクリアな塗料である第３の塗料が面状に塗布されて第３の塗料層５が形成されている。
この第３の塗料層５は、第２の塗料層４が形成された第１の塗料層３の上、すなわち、第２の塗料層４を含んだ第１の塗料層３の各表面３ａ，４ａそれぞれの全体に形成されている。
【００３５】
ここで、この第３の塗料層５の形成に用いられる第３の塗料は、第１の塗料層３の形成に用いられる第１の塗料と異なる色であるとともに、第２の塗料層４の形成に用いられる第２の塗料とも異なる色に着色されている。また、この第３の塗料は、資材本体１の表面１ａに第１の塗料層３および第２の塗料層４により形成された木目模様に対して必要に応じて光沢感を与えたり、あるいは艶を消したりして、この木目模様をより自然な木目調にするとともに、これら第１の塗料層３および第２の塗料層４により形成された木目模様を保護する。
【００３６】
具体的に、この第３の塗料は、資材本体１の表面１ａに形成された木目模様を白木に見せようとする場合には、茶褐色なオレンジ色の顔料および染料の少なくともいずれか一方を１０倍以上２０００倍以下、より好ましくは５００倍程度に希釈させた有色透明な塗料である。一方、この第３の塗料は、資材本体１の表面１ａに形成された木目模様を黒檀などの色の濃い木材に見せようとする場合には、黒褐色な茶色の顔料および染料の少なくともいずれか一方を１００倍程度に希釈させた有色透明な塗料である。
【００３７】
ここで、これら下地層２、第１の塗料層３、第２の塗料層４および第３の塗料層５のそれぞれは、これらが資材本体１の表面１ａにそれぞれ塗布された後に焼き付けられて焼き付け固定されて焼き付け塗装とされている。
【００３８】
次に、上記一実施の形態の塗布方法について説明する。
【００３９】
まず、図２に示す資材本体１の各表面１ａのそれぞれに下地剤を塗布して乾燥させて、図３に示すように、この資材本体１の各表面１ａに下地層２を形成する。
【００４０】
次いで、図４に示すように、この下地層２の表面２ａのそれぞれに第１の塗料を塗布して乾燥させて、この下地層２の表面２ａに、見せようとする木目模様の下地の色である木材自身の色となる第１の塗料層３を形成する。
【００４１】
この後、第２の塗料を毛先１２に吸い込ませた刷毛１１を、第１の塗料層３の表面３ａに対して並行に位置させて、この第１の塗料層３の表面３ａに沿って略並行に移動させて、図５および図６に示すように、この第１の塗料層３の表面３ａに木目模様を形成する。
【００４２】
このとき、この刷毛１１の毛先１２を第１の塗料層３の表面３ａに対して並行に移動させる際に、この刷毛１１の毛先１２の移動が幅方向に向けて歪んでぶれたとしても、この刷毛１１の毛先１２のぶれによって第２の塗料が塗布されて形成された模様が木材の縦目に見える。
【００４３】
またこのとき、第１の塗料層３の表面３ａに対して刷毛１１の毛先１２を並行に位置させて、この刷毛１１の毛先１２を徐々に第１の塗料層３から遠ざけながらこの第１の塗料層３の表面３ａに第２の塗料を塗布すると、図７に示すように、この第１の塗料層３の表面３ａに木材を斜めに切断した際に見られる木目模様が形成される。
【００４４】
さらにこのとき、第１の塗料層３の表面３ａに塗布された第２の塗料が乾燥する前に、この第２の塗料層４の表面４ａに第２の塗料を刷毛１１の毛先１２などから垂らすと、この第２の塗料による表面張力によって、垂らした第２の塗料の周囲に形成された第２の塗料による木目模様が移動し、図８に示すように、この第１の塗料層３の表面３ａに木材の節目模様が形成される。
【００４５】
この後、図１に示すように、第２の塗料が塗布されて木目模様が形成された第１の塗料層３および第２の塗料層４の各表面３ａ，４ａのそれぞれに、第３の塗料を塗布して乾燥させて、第２の塗料層４を含む第１の塗料層３の各表面３ａ，４ａのそれぞれに、第３の塗料層５を形成する。
【００４６】
さらに、資材本体１の表面１ａに形成された下地層２、第１の塗料層３、第２の塗料層４および第３の塗料層５のそれぞれを焼き付けて、これら下地層２、第１の塗料層３、第２の塗料層４および第３の塗料層５のそれぞれを焼き付け塗装とする。
【００４７】
上述したように、上記一実施の形態によれば、資材本体１の表面１ａに下地剤が塗布されて形成された下地層２の表面２ａに、見せようする木の色を考慮した色の第１の塗料を面状に塗布して第１の塗料層３を形成した後、木目模様の目の色を考慮した色の顔料が溶剤で好ましくは約１０００倍程度希釈された第２の塗料を吸い込ませた使い古しの粗密な毛先１２を有する刷毛１１を、第１の塗料層３の表面３ａに対して並行に移動させながら、この第１の塗料層３の表面３ａに第２の塗料を塗布するだけで、この第１の塗料層３の表面３ａに木材の縦目模様を形成できる。
【００４８】
このとき、第２の塗料層４として塗布される第２の塗料の希釈率を、通常エアーガンで塗布する際に用いられる、顔料に対して溶剤が２０％程度加えられた塗料よりも高くしたが、これは、通常の希釈率の塗料として第２の塗料を刷毛１１で第１の塗料層３の表面３ａに塗布した場合には、この第１の塗料層３の表面３ａ全体に第２の塗料が面状に塗布されてしまうからである。
【００４９】
これに対し、上述のように第２の塗料の希釈率を高くした場合には、ちょうど墨を用いて筆で字を書き、この筆の墨がなくなった時に筆先がばらばらになり、細い線が数本描かれてしまうが如く、希釈率を高くした第２の塗料を毛先１２がバラけた刷毛１１で第１の塗料層３の表面３ａに塗布することにより、この第１の塗料層３の表面３ａに第２の塗料が多く付着する部分と、少なく付着する部分とができ、これら第２の塗料が多く付着する部分と少なくする部分とによって木目模様が容易に形成される。
【００５０】
この結果、硬質な表面１ａを有する金属製の資材本体１の表面１ａへの木目模様の形成を容易にできるとともに、この資材本体１の表面１ａに塗料して形成した木目模様が削れたりして剥がれても、この木目模様が剥がれた部分に第１の塗料や第２の塗料などを塗布するだけで補修できるので、この木目模様が形成された資材本体１の取り扱いを容易にできる。
【００５１】
すなわち、上述のように木目模様が表面に形成された資材本体１であれば、この資材本体１は金属製であるので、現場にて切断したり連結したりして加工できる。このため、木目模様を有する樹脂を希望する形に成形して用いる場合に比べ、木目模様を有する資材本体１の施工性を向上できる。
【００５２】
さらに、一般的な木材は水分の吸収によって劣化して腐ってしまうおそれがあるとともに、これら木材は天然資源であるため、今後の材料不足、価格の上昇あるいはＣＯ２問題などの諸問題がある。また、これら木材は強度においても金属より劣ることが多く、これら木材を加工して住居のドアなどに使用した湯合には、窃盗などによって住居に侵入する際に壊し易いなど、種々の難点もある。
【００５３】
これに対して、金属製の資材本体１の表面１ａに第１の塗料層３および第２の塗料層４を形成させて木目模様を形成することにより、木材そのものを使用せずに、資材本体１を木材のように見せることができるので、木材資源の使用を減らすことにも繋がり、上記木材が有する諸問題を改善できる。
【００５４】
また、現在、金属などの硬質な資材本体１の表面１ａに対する木目調の処理として、木目模様が印刷されたフィルムを貼り付けて処理する技術が多用されているが、資材本体１の表面１ａに貼り付けたフィルムが一部でも剥がれた際には、このフィルム全体を張り替えなければ補修できないとともに、あくまでもフィルムであるので質感が木とは異なるとの指摘もある。
【００５５】
これに対して、資材本体１の表面１ａに第１の塗料層３および第２の塗料層４を形成させて木目模様を形成した場合には、この資材本体１の表面１ａの木目模様が剥がれても、この剥がれた部分に第１の塗料や第２の塗料などを塗布するだけという、現在も実施されている補修技術（木の床材の補修技術）をそのまま適用できるので、養生などの心配も軽減でき、扱い易い製品となり、価格面での軽減も可能となる。
【００５６】
同時に、資材本体１の表面１ａが木目模様のフィルムを貼り付けることができない凹凸面や曲面などであっても、少なくとも刷毛１１の毛先１２を入り込ませることが可能な幅さえあれば、この資材本体１の表面１ａに少なくとも第１の塗料および第２の塗料を塗布することにより、この資材本体１の表面１ａに木目模様を形成できるから、木目模様のフィルムよりも取り扱い性を向上できる。
【００５７】
さらに、合成樹脂を加工して木材に見えるようにした製品は、あくまでも合成樹脂で成形されているため質感などが木材とは異なる。また、これらの合成樹脂から成形された製品は、製造する際に必ず金型が必要であるので、初期投資が多いとともに、この初期投資に費やされた負担が製品の値段として加算されるため、多品種の木材調の製品ラインを揃えたり、色の異なる製品を揃えるには、多大な金型に対する投資が必要であるので、これら製品の製造が容易ではない。
【００５８】
これに対して、硬質な表面１ａを有する金属製の資材本体１の表面１ａに第１の塗料層３および第２の塗料層４を形成させて木目模様を形成する場合には、製造の際に金型が不要であるとともに、第１の塗料層３に用いられる第１の塗料や、第２の塗料層４に用いられる第２の塗料を変化させるだけで、木目模様の色の調合もある程度の範囲であれば自由に変化させて選択できるから、多品種の製品ラインを容易に揃えることができる。
【００５９】
また、資材本体１の表面１ａに絵を描くが如く、木目模様を描けばよいが、この場合には、個々の製造コストが多大となるので、商業ベースに乗せることが採算性の面から実質的に容易ではない。
【００６０】
さらに、資材本体１の表面１ａに形成された第１の塗料層３および第２の塗料層４の表面３ａ，４ａに、第１の塗料とは異なる色の略透明なクリアな塗料である第３の塗料を塗布して乾燥させて第３の塗料層５を形成したことにより、この資材本体１の表面１ａに形成された木目模様に光沢感を与えたり、この木目模様の艶を消したりできる。
【００６１】
したがって、資材本体１の表面１ａに形成された第１の塗料層３および第２の塗料層４の表面３ａ，４ａに第３の塗料層５を形成することにより、この資材本体１の表面１ａに形成された木目模様を仕上げの色、すなわち目的とする木目調にできる。このため、この資材本体１の表面１ａに形成された木目模様をより自然の木目調にできるとともに、この資材本体１の表面１ａに形成された木目模様を第３の塗料層５によって保護できる。
【００６２】
また、第１の塗料層３の表面３ａに塗布された第２の塗料が乾燥する前に、この第２の塗料層４の表面４ａに第２の塗料を垂らすことにより、この第２の塗料が有する表面張力によって、この第１の塗料層３の表面３ａに垂らした第２の塗料の周囲に位置する、第２の塗料によって形成された木目模様が移動して、図８に示すように、この第１の塗料層３の表面３ａに木材の節目模様を形成できる。このため、この第１の塗料層３の表面３ａへの木の節目模様の形成を容易にできる。
【００６３】
なお、上記一実施の形態では、硬質な表面１ａを有する金属製の資材本体１の表面１ａに木目模様を形成したが、第１の塗料および第２の塗料が塗布できる、例えば合成樹脂などの資材や建材であっても、対応させて用いることができる。
【００６４】
また、資材本体１の表面１ａに塗布して形成させた下地層２、第１の塗料層３、第２の塗料層４および第３の塗料層５を焼き付け塗装としたが、必要のない場合には、これら下地層２、第１の塗料層３、第２の塗料層４および第３の塗料層５を焼き付け塗装としなくてもよい。
【００６５】
さらに、粗密な毛先１２を有する刷毛１１を用いて第１の塗料層３の表面３ａに第２の塗料を塗布したが、この第２の塗料を吸収する部分が粗密である塗布手段であれば、刷毛１１以外の塗布手段であっても対応させて用いることができる。
【００６６】
また、第１の塗料をプライマ入りなどとして、この第１の塗料を粉体塗装にて資材本体１の表面１ａに塗布するなどすることにより、資材本体１の表面１ａに第１の塗料および第２の塗料を塗布するだけで、この資材本体１の表面１ａに木目模様を形成できる。したがって、資材本体１の表面１ａに木目模様を形成するためには、この資材本体１の表面１ａに対して少なくとも第１の塗料および第２の塗料を塗布するだけでよい。
【００６７】
【発明の効果】
請求項１記載の塗布方法によれば、被塗布部材の表面に木目模様の基調となる色の第１の塗料を塗布し、この第１の塗料とは異なる色であり、かつこの第１の塗料よりも溶剤で希釈された第２の塗料を、第１の塗料が塗布された被塗布部材の表面に粗密を有する塗布手段で塗布するだけで、この被塗布部材の表面に木目模様を容易に形成できる。
【００６８】
請求項２記載の塗布方法によれば、請求項１記載の塗布方法の効果に加え、塗布手段を毛先が粗密な刷毛とすることにより、第１の塗料が塗布された被塗布部材の表面への第２の塗料の塗布を容易にできる。
【００６９】
請求項３記載の塗布方法によれば、請求項１または２記載の塗布方法の効果に加え、第１の塗料および第２の塗料のそれぞれが塗布された被塗布部材の表面に、第１の塗料とは異なる色に着色された略透明な第３の塗料を塗布することにより、この被塗布部材の表面に形成された木目模様をより自然の木目調にできる。
【００７０】
請求項４記載の塗布方法によれば、請求項１ないし３いずれか記載の塗布方法の効果に加え、被塗布部材の表面に塗布した第２の塗料が乾燥する前に、被塗布部材の表面に第２の塗料を滴下するだけで、被塗布部材の表面に木の節目模様を容易に形成できる。
【００７１】
請求項５記載の資材によれば、被塗布部材の表面に木目模様の基調となる色の第１の塗料を塗布して第１の塗料層を形成するとともに、この第１の塗料とは異なる色であり、かつこの第１の塗料よりも溶剤で希釈された第２の塗料を、粗密を有する塗布手段で第１の塗料層の表面に塗布するだけで、この第１の塗料層の表面に木目模様の第２の塗料層を容易に形成できる。
【００７２】
請求項６記載の資材によれば、請求項５記載の資材の効果に加え、塗布手段を毛先が粗密な刷毛とすることにより、第１の塗料が塗布された被塗布部材の表面への第２の塗料の塗布を容易にできる。
【００７３】
請求項７記載の資材によれば、請求項５または６記載の資材の効果に加え、第１の塗料層および第２の塗料層が形成された被塗布部材の表面に、第１の塗料とは異なる色に着色された略透明な第３の塗料を塗布して第３の塗料層を形成することにより、この被塗布部材の表面に形成された木目模様をより自然の木目調にできる。
【００７４】
請求項８記載の資材によれば、請求項５ないし７いずれか記載の資材の効果に加え、被塗布部材の表面に形成された第１の塗料層の表面に塗布した第２の塗料が乾燥する前に、この第１の塗料層の表面に第２の塗料を滴下するだけで、この第１の塗料層の表面に木の節目模様を容易に形成できる。
【図面の簡単な説明】
【図１】本発明の一実施の形態の資材の一部を示す断面図である。
【図２】同上資材の被塗布部材の一部を示す断面図である。
【図３】同上資材の被塗布部材の表面に下地層を形成した状態を示す断面図である。
【図４】同上資材の下地層の表面に第１の塗料層を形成した状態を示す断面図である。
【図５】同上資材の第１の塗料層の表面に第２の塗料層を形成する状態を示す断面図である。
【図６】同上資材に木材の縦目模様を形成した状態を示す側面図である。
【図７】同上資材に木材を斜めに切断した際に見られる木目模様を形成した状態を示す側面図である。
【図８】
同上資材に木材の節目模様を形成した状態を示す側面図である。
【符号の説明】
１    被塗布部材としての資材本体
３    第１の塗料層
４    第２の塗料層
５    第３の塗料層
１１    塗布手段としての刷毛
１２    毛先
【図１】
2004223324.tif 000003
【図２】
2004223324.tif 000004
【図３】
2004223324.tif 000005
【図４】
2004223324.tif 000006
【図５】
2004223324.tif 000007
【図６】
2004223324.tif 000008
【図７】
2004223324.tif 000009
【図８】
2004223324.tif 000010